(57)【特許請求の範囲】
【請求項１】
目地溝によって区画されている複数の擬石状区画部によって形成された石垣デザイン部と、目地溝の溝底面に連続した平面部が壁面に形成され、石垣デザイン部を構成する擬石状区画部の表面と平面部の表面を合わせた全表面のうち、一部の表面がコンクリート地肌を汚損抑制処理した汚損抑制面に形成され、残りの表面がコンクリート地肌のままの地肌面に形成されて、前記汚損抑制面と地肌面との間の明度差によるコントラストを利用してデザインが表現されるように形成されていることを特徴とした擁壁用ブロックの壁面デザイン構造。
【請求項２】
目地溝によって区画されている複数の擬石状区画部によって形成された石垣デザイン部と、目地溝の溝底面に連続した平面部が壁面に形成され、石垣デザイン部を構成する擬石状区画部の表面と平面部の表面を合わせた全表面のうち、一部の表面がコンクリート地肌を汚損抑制処理した汚損抑制面に形成され、残りの一部の表面がコンクリート地肌のままの地肌面に形成されて、前記汚損抑制面と地肌面との間の明度差によるコントラストを利用してデザインが表現されるように形成され、残りの表面が塗料により塗装を施こした塗装面と、顔料により着色を施こした着色面と、コンクリート地肌をハツリ加工したハツリ面と、コンクリート地肌を研磨加工した研磨面のうちから選択した１種類又は２種類以上の面に形成されていることを特徴とした擁壁用ブロックの壁面デザイン構造。
【請求項３】
請求項１又は２記載の擁壁用ブロックの壁面デザイン構造において、擬石状区画部の全表面が汚損抑制面に形成されている擁壁用ブロックの壁面デザイン構造。
【請求項４】
請求項１又は２又記載の擁壁用ブロックの壁面デザイン構造において、平面部の全表面が汚損抑制面に形成されている擁壁用ブロックの壁面デザイン構造。
【請求項５】
請求項１又は２記載の擁壁用ブロックの壁面デザイン構造において、擬石状区画部の全表面のうち、一部の表面が汚損抑制面に形成され、残り表面が地肌面に形成されている擁壁用ブロックの壁面デザイン構造。
【請求項６】
請求項１又は２又記載の擁壁用ブロックの壁面デザイン構造において、平面部の全表面のうち、一部の表面が汚損抑制面に形成され、残り表面が地肌面に形成されている擁壁用ブロックの壁面デザイン構造。
【請求項７】
請求項２記載の擁壁用ブロックの壁面デザイン構造において、擬石状区画部の全表面のうち、一部の表面が汚損抑制面に形成され、残りの一部の表面が地肌面に形成され、残りの表面が塗装面と、着色面と、ハツリ面と、研磨面のうちから選択した１種類又は２種類以上の面に形成されている擁壁用ブロックの壁面のデザイン構造。
【請求項８】
請求項２記載の擁壁用ブロックの壁面デザイン構造において、平面部の全表面のうち、一部の表面が汚損抑制面に形成され、残りの一部の表面が地肌面に形成され、残りの表面が塗装面と、着色面と、ハツリ面と、研磨面のうちから選択した１種類又は２種類以上の面に形成されている擁壁用ブロックの壁面デザイン構造。
【発明の詳細な説明】
【０００１】
【発明の属する技術分野】
本発明は、擁壁用ブロック（例えば、Ｌ形擁壁用ブロック、大型積み上げブロック）の壁面デザイン技術に関する。
【０００２】
【従来の技術】
擁壁用ブロック（Ｌ型ブロックや大型積みブロック等）については、その壁面に目地溝によって区画された擬石状区画部を形成することによって石垣デザインを施したものが知られている。
【０００３】
【発明が解決しようとする課題】
しかしながら、従来では、壁面の全面が擬石状区画部による石垣デザイン部に形成されていたため、デサインが単調になっていた。
又、壁面にに擬石状区画部による石垣デザインを施したとしても、その表面がコンクリート地肌のままであると、時の経過に伴う風化、老化、酸性雨等によって表面に汚れや黒ずみが生じたり、又、部分的に雨水の流れ跡が着くなど、外観上の見栄えが悪くなるといった問題が生じる。
【０００４】
本発明は、上述のような従来の問題点を解決するためになされたもので、壁面を擬石状区画部による石垣デザイン部と平面部の組合せで形成することで、単なる石垣デザイ部だけによる単調さをなくすと共に、従来の問題点である表面の汚れに着目し、逆にこの汚れを利用してデザインを施すことができるようにした擁壁用ブロックの壁面デザイン構造を提供することを課題としている。
【０００５】
【課題を解決するための手段】
上記課題を解決するために、本発明（請求項１）の擁壁用ブロックの壁面デザイン構造は、目地溝によって区画されている複数の擬石状区画部によって形成された石垣デザイン部と、目地溝の溝底面に連続した平面部が壁面に形成され、石垣デザイン部を構成する擬石状区画部の表面と平面部の表面を合わせた全表面のうち、一部の表面がコンクリート地肌を汚損抑制処理した汚損抑制面に形成され、残りの表面がコンクリート地肌のままの地肌面に形成されて、前記汚損抑制面と地肌面との間の明度差によるコントラストを利用してデザインが表現されるように形成されている構成とした。
【０００６】
又、本発明（請求項２）の擁壁用ブロックの壁面デザイン構造は、目地溝によって区画されている複数の擬石状区画部によって形成された石垣デザイン部と、目地溝の溝底面に連続した平面部が壁面に形成され、石垣デザイン部を構成する擬石状区画部の表面と平面部の表面を合わせた全表面のうち、一部の表面がコンク  リート地肌を汚損抑制処理した汚損抑制面に形成され、残りの一部の表面がコンクリート地肌のままの地肌面に形成されて、前記汚損抑制面と地肌面との間の明度差によるコントラストを利用してデザインが表現されるように形成され、残りの表面が塗料により塗装を施こした塗装面と、顔料により着色を施こした着色面と、コンクリート地肌をハツリ加工したハツリ面と、コンクリート地肌を研磨加工した研磨面のうちから選択した１種類又は２種類以上の面に形成されている構成とした。
【０００７】
前記請求項１又は２記載の擁壁用ブロックの壁面デザイン構造において、擬石状区画部の全表面が汚損抑制面に形成されている態様（請求項３）がある。又、平面部の全表面が汚損抑制面に形成されている態様（請求項４）がある。又、擬石状区画部の全表面のうち、一部の表面が汚損抑制面に形成され、残り表面が地肌面に形成されている態様（請求項５）がある。又、平面部の全表面のうち、一部の表面が汚損抑制面に形成され、残り表面が地肌面に形成されている態様（請求項６）がある。
【０００８】
又、前記請求項２記載の擁壁用ブロックの壁面デザイン構造において、擬石状区画部の全表面のうち、一部の表面が汚損抑制面に形成され、残りの一部の表面が地肌面に形成され、残りの表面が塗装面と、着色面と、ハツリ面と、研磨面のうちから選択した１種類又は２種類以上の面に形成されている態様（請求項７）がある。又、平面部の全表面のうち、一部の表面が汚損抑制面に形成され、残りの一部の表面が地肌面に形成され、残りの表面が塗装面と、着色面と、ハツリ面と、研磨面のうちから選択した１種類又は２種類以上の面に形成されている態様（請求項８）がある。
【０００９】
汚損抑制面は、コンクリート地肌に防カビ剤や撥水剤（例えば、商品名コンフィックスＳＭ−７恒和化学工業株式会社製、商品名スリーロンジーＺ−５００スリーボンドユニコム株式会社製等のシアン化合物系）、また、透明塗料（例えば、商品名ダイスコート６００Ｄ大日精化工業株式会社製）を塗布することにより雨水やホコリによる汚れを抑制したものである。
又、地肌面はコンクリート地肌のままの面であり、汚れを許容したものである。即ち、長期的には地肌面は汚れが付き、汚損抑制面は汚れが付きににくなり、この汚れの差がデザインになるもので、この点がデザインの基本である。
従って、汚れが抑制されることによってコンクリート地色のままに維持された汚損抑制面と、汚れによって黒ずみが生じた地肌面との間では明度に差が生じ、この明度差によるコントラストを利用したデザインを表現することができる。
特に、雨の日には、地肌面が雨を吸い込んで黒ずみ、一方の汚損抑制面は雨水をはじいて白く見えるため明度差が大きくなる。
このように明度差を生じさせることが汚損抑制面の技術効果であり、これにより自然の力を利用して壁面表情に変化を与えることができる。
【００１０】
又、汚損抑制面及び地肌面に加えて、塗装面、着色面、ハツリ面、研磨面を形成するようにすると、それだけデザインパターンが広くなり、多様なデザインを表現することができる。
【００１１】
尚、上記した塗装面を形成するための塗装処理としては、コンクリート地肌にシーラを塗布した上から塗料を塗布して塗膜を形成させることになる。
この場合の塗料としては、合成樹脂バインダ塗料、透湿性塗料、骨材含有塗料等を使用できるもので、特に制限はない。
又、塗料の塗布については、スプレー装置を用いた吹き付け塗装や刷毛塗り塗装により行うことができる。
又、コンクリート地肌にシーラを塗布しただけのもの（塗料を塗布しないもの）についても本発明で言う塗装面に含めるものとする。
【００１２】
又、着色面を形成するための着色処理としては、水に溶かした顔料をコンクリート地肌に塗布したり、粉末の顔料をコンクリート地肌に塗布したのち上から透明クリア（トップコート）でコーティングすることにより顔料を含浸させるもの。あるいはコンクリート型枠の内面に顔料、骨材、樹脂を接着剤により仮付けした状態でコンクリート成型することで、コンクリート面に転写によって顔料を含浸させるもの。又、コンクリート地肌に着色剤と発色剤と促進剤とを塗布して反応させることにより着色させるもの等がある。
【００１３】
又、ハツリ面を形成するためハツリ加工としては、ハンディータイプの電動工具に装着した多数の針棒材でコンクリート地肌を叩打する機械的なハツリ加工、ウオータジェットガンから高圧水を壁面に向けて噴射するハツリ加工、砂粒や金属粒を噴射するサンドブラストによるハツリ加工のいずれを使用してもよい。
このようにハツリ加工されたハツリ面は、コンクリート表面が粗く削られて骨材や砕石が露出した状態になり、あたかも自然石を割ったような感じになる。
尚、このハツリ面はコンクリート表面が粗く削られて骨材や砕石が露出した状態になるため、その表面が雨水やホコリによって汚れやすくなる。
このため、ハツリ面を撥水剤や防カビ剤の塗布によって汚損抑制処理したり、あるいはハツリ面の上から透明な塗料等を塗布すれば、雨水やホコリによるハツリ面の汚れを抑制することができる。又、ハツリの程度は、鉄筋のかぶりに影響がない深さで行なうことになる。
【００１４】
研摩面は、コンクリート地肌を回転砥石や回転ワイヤブラシを用いて研摩加工したもので、研摩部分が光沢を持つと同時にコンクリート地肌のままの部分に比べて黒く（濃い灰色）なって、いわゆる黒光りした状態になる。
即ち、塗装面や着色面と異なり、新たなデザイン技術としてこれをコンクリートに利用することにより、コンクリートでありながら、自然石を磨いた状態になり、自然な風合いを表現して、美観を向上することができる。尚、この研摩面を汚損抑制処理してもよい。
【００１５】
【発明の実施の形態】
以下、本発明の実施の形態を図面により詳述する。尚、以下に述べる各実施の形態において、同一構成部分は図面の符号を同一にする。
図１は実施の第１形態であって、擁壁用ブロックの壁面デザイン構造を示す斜視図である。
【００１６】
この壁面デザイン構造は、Ｌ形擁壁用ブロック１に適用されたもので、その壁面に、目地溝２０によって区画されている複数の擬石状区画部２１によって形成された石垣デザイン部２と、目地溝２０の溝底面に連続した平面部３が形成されている。
尚、擬石状区画部２１は、壁面に割石状隆起部を形成させたもので、壁面と一体に成形してもよいし、割石状隆起部２１をコンクリートにより別成形し、これを壁面に接着やビス止め等で取り付けてもよい。
そして、前記石垣デザイン部２を構成する擬石状区画部２１の全表面が汚損抑制面４（以下、図中点模様を付して示す）に形成され、平面部３の全表面がコンクリート地肌のままの地肌面５に形成されている。
【００１７】
従って、この壁面デザイン構造では、壁面を擬石状区画部２１による石垣デザイン部２と平面部３の組合せで形成しているため、単なる石垣デザイ部だけによる単調さをなくすことができる。
又、汚れが抑制されることによってコンクリート地色のままに維持された汚損抑制面４と、汚れによって黒ずみが生じるのを許容した地肌面５とが形成されているため、この汚損抑制面４と地肌面５の間では明度に差が生じ、この明度差によるコントラストを利用したデザインを表現することができる。
又、この壁面デザイン構造では、石垣デザイン部２の上縁両端部の高さＨ１，Ｈ２がほぼ同一になるように形成されており、このためＬ形擁壁用ブロックを左右方向に継ぎ足して設置すると、石垣デザイン部２の上縁が連続したデザインを表現できる。
尚、この実施の形態の他形態として、擬石状区画部２１の全表面を地肌面５に形成し、平面部３の全表面を汚損抑制面４に形成することができる。
【００１８】
次に、図２は実施の第２形態であって、擁壁用ブロックの壁面デザイン構造を示す斜視図である。
この壁面デザイン構造では、擬石状区画部２１の中で、一部が汚損抑制面４に形成され、残りが地肌面５に形成され、又、平面部３の全表面が汚損抑制面４に形成されている。
【００１９】
次に、図３は実施の第３形態であって、擁壁用ブロックの壁面デザイン構造を示す斜視図である。
この壁面デザイン構造では、擬石状区画部２１の中で、一部が汚損抑制面４に形成され、残りが地肌面５に形成されている。
又、平面部３の中で、一部が汚損抑制面４に形成され、残りが地肌面５に形成されている。この場合、地肌面５による下地の上に円形の汚損抑制面４を形成して、水玉模様を表現している。
【００２０】
次に、図４は実施の第４形態であって、擁壁用ブロックの壁面デザイン構造を示す斜視図である。
この壁面デザイン構造では、擬石状区画部２１の中で、一部がハリツ面８に形成され、残りが研磨面９に形成されている。
又、平面部３の中で、一部が汚損抑制面４に形成され、残りが地肌面５に形成されている。この場合、汚損抑制面４と地肌面５とでタイル張り模様を表現している。
【００２１】
次に、図５は実施の第５形態であって、擁壁用ブロックの壁面デザイン構造を示す斜視図である。
この壁面デザイン構造では、擬石状区画部２１の中で、一部が汚損抑制面４に形成され、残りが研磨面９に形成されている。
又、平面部３は、地肌面５と、塗装面６と、着色面７と、ハリツ面８とでストライプ模様を表現している。
【００２２】
以上、本発明の実施の形態を図面により説明したが、具体的な構成はこれに限定されるものではない。
例えば、擬石状区画部を形成するための割石状隆起部については、鉄平石（自然石）を所定の形状に成形して用いることができるもので、この場合、平面部には少なくとも汚損抑制面と地肌面を形成する必要がある。
又、実施の形態では、汚損抑制面、研磨面地肌面、塗装面、着色面、ハリツ面、研磨面を種々の形態で組み合わせたが、要は、壁面の中に、汚損抑制面と研磨面が必ず含まれるようにした態様と、この汚損抑制面及び研磨面に加えて、塗装面、着色面、ハリツ面、研磨面を単独あるいは組み合わせた態様とが本発明の基本態様である。
又、本発明の壁面デザイン構造を適用する擁壁用ブロックとしては、Ｌ形擁壁用ブロック、大型積み上げブロック以外に、間知ブロックや法面ブロック等がある。
【００２３】
【発明の効果】
以上説明してきたように、本発明（請求項１）の擁壁用ブロックの壁面デザイン構造にあっては、壁面を擬石状区画部による石垣デザイン部と平面部の組合せで形成しているため、単なる石垣デザイ部だけによる単調さをなくすことができる。
又、汚れが抑制されることによってコンクリート地色のままに維持された汚損抑制面と、汚れによって黒ずみが生じた地肌面との間の明度差によるコントラストを利用したデザインを表現することができる。
特に、雨の日には、地肌面が雨を吸い込んで黒ずみ、一方の汚損抑制面は雨水をはじいて白く見えるため明度差が大きくなる。このように明度差を生じさせることが汚損抑制面の技術効果であり、これにより自然の力を利用して壁面表情に変化を与えることができる。
【００２４】
又、本発明（請求項２）の擁壁用ブロックの壁面デザイン構造にあっては、汚損抑制面及び地肌面に加えて、塗装面、着色面、研磨面、ハツリ面の中から任意に選択して組み合わせことができるため、デザインパターンが広くなり、多様なデザインを表現することができる。
【図面の簡単な説明】
【図１】  実施の第１形態であって、擁壁用ブロックの壁面デザイン構造を示す斜視図である。
【図２】  実施の第２形態であって、擁壁用ブロックの壁面デザイン構造を示す斜視図である。
【図３】  実施の第３形態であって、擁壁用ブロックの壁面デザイン構造を示す斜視図である。
【図４】  実施の第４形態であって、擁壁用ブロックの壁面デザイン構造を示す斜視図である。
【図５】  実施の第５形態であって、擁壁用ブロックの壁面デザイン構造を示す斜視図である。
【符号の説明】
１  Ｌ形擁壁用ブロック（擁壁用ブロック）
２  石垣デザイン部
２０  目地溝
２１  擬石状区画部
３  平面部
４  汚損抑制面
５  地肌面
６  塗装面
７  着色面
８  ハツリ面
９  研磨面
【図１】
0003687890.tif 000002
【図２】
0003687890.tif 000003
【図３】
0003687890.tif 000004
【図４】
0003687890.tif 000005
【図５】
0003687890.tif 000006